(57)【要約】【課題】球状構造体を安定生産することができ、生産性を向上させることができる球状構造体の製造方法及び装置を提供する。【解決手段】表面に液体受容層１Ａが形成された基板１上の同じ位置に分散媒中に微粒子を分散させた液体材料の液滴３を連続的に打滴して、基板１上に液体材料の球状体５を形成する。そして、この球状体５の分散媒成分を乾燥させて、基板１上に球状構造体６を形成する。【選択図】図１
2010204386.tif 000002
【特許請求の範囲】
【請求項１】
表面に液体受容層が形成された基板の表面の同じ位置に液体材料の液滴を連続的に打滴して、前記基板の表面に前記液体材料の球状体を形成し、該球状体を硬化させることにより、前記基板の表面に球状構造体を形成することを特徴とする球状構造体の製造方法。
【請求項２】
前記液体受容層に対する前記液体材料の吸収時間をｔとし、前記液体材料の打滴周波数をｆとしたときに、ｆ＞１／ｔの条件を満たすように、前記液体材料を打滴することを特徴とする請求項１に記載の球状構造体の製造方法。
【請求項３】
前記液体材料が、分散媒中に微粒子を分散させた液体であって、分散媒を乾燥させて硬化させることを特徴とする請求項１又は２に記載の球状構造体の製造方法。
【請求項４】
前記液体材料が熱硬化型樹脂材料であって、加熱して硬化させることを特徴とする請求項１又は２に記載の球状構造体の製造方法。
【請求項５】
前記基板を加熱することにより、前記球状体を硬化させることを特徴とする請求項４に記載の球状構造体の製造方法。
【請求項６】
前記液体材料が光硬化型樹脂材料であって、所定波長の光を照射して硬化させることを特徴とする請求項１又は２に記載の球状構造体の製造方法。
【請求項７】
前記液体材料が、所定波長の光を透過する透明樹脂材料であって、製造される球状構造体が光学部材であることを特徴とする請求項１−６のいずれか一項に記載の球状構造体の製造方法。
【請求項８】
前記液体材料の液滴が、インクジェットヘッドから吐出されて前記基板の表面に打滴されることを特徴とする請求項１−７のいずれか一項に記載の球状構造体の製造方法。
【請求項９】
前記液体材料の液滴が、ディスペンサから吐出されて前記基板の表面に打滴されることを特徴とする請求項１−７のいずれか一項に記載の球状構造体の製造方法。
【請求項１０】
表面に液体受容層が形成された基板が載置されるステージと、
分散媒中に微粒子を分散させた液体材料の液滴を前記ステージに載置された前記基板に向けて吐出する液滴吐出手段と、
前記液滴吐出手段を制御する制御手段であって、前記ステージに載置された前記基板の表面の同じ位置に向けて前記液体材料の液滴を連続的に吐出させることにより、前記基板の表面に所定の外径を有する前記液体材料の球状体を形成させる制御手段と、
を備え、前記基板の表面に形成された前記球状体中の分散媒成分を乾燥させて、前記基板の表面に球状構造体を製造することを特徴とする球状構造体の製造装置。
【請求項１１】
表面に液体受容層が形成された基板が載置されるステージと、
所定のエネルギを付与することにより硬化する液体材料の液滴を前記ステージに載置された前記基板に向けて吐出する液滴吐出手段と、
前記液体材料を硬化させるためのエネルギを付与するエネルギ付与手段と、
前記液滴吐出手段及び前記エネルギ付与手段を制御する制御手段と、
を備え、前記制御手段は、前記液滴吐出手段に対して、前記ステージに載置された前記基板の表面の同じ位置に向けて前記液体材料の液滴を連続的に吐出させることにより、前記基板の表面に所定の外径を有する前記液体材料の球状体を形成させ、該球状体に対して、前記エネルギ付与手段でエネルギを付与することにより、該球状体を硬化させて、前記基板の表面に球状構造体を製造することを特徴とする球状構造体の製造装置。
【請求項１２】
前記液体材料が、熱硬化型樹脂材料であって、前記エネルギ付与手段が付与するエネルギが、熱エネルギであることを特徴とする請求項１１に記載の球状構造体の製造装置。
【請求項１３】
前記エネルギ付与手段は、前記ステージを加熱する加熱手段であり、該ステージを加熱することにより、該ステージに載置された基板を加熱して、前記球状体に熱エネルギを付与することを特徴とする請求項１２に記載の球状構造体の製造装置。
【請求項１４】
前記液体材料が、光硬化型樹脂材料であって、前記エネルギ付与手段が付与するエネルギが、所定波長の光エネルギであることを特徴とする請求項１１に記載の球状構造体の製造装置。
【請求項１５】
前記液体材料が、所定波長の光を透過する透明樹脂材料であって、製造される球状構造体が光学部材であることを特徴とする請求項１０−１４のいずれか一項に記載の球状構造体の製造装置。
【請求項１６】
前記制御手段は、前記液体受容層に対する前記液体材料の吸収時間をｔとし、前記液滴吐出手段の吐出周波数をｆとしたとき、ｆ＞１／ｔの条件を満たすように、前記液滴吐出手段から前記液体材料の液滴を吐出させることを特徴とする請求項１０−１５のいずれか一項に記載の球状構造体の製造装置。
【請求項１７】
前記液滴吐出手段が、インクジェットヘッドであることを特徴とする請求項１０−１６のいずれか一項に記載の球状構造体の製造装置。
【請求項１８】
前記液滴吐出手段が、ディスペンサであることを特徴とする請求項１０−１６のいずれか一項に記載の球状構造体の製造装置。
【発明の詳細な説明】
【技術分野】
【０００１】
本発明は、球状構造体の製造方法及び装置に係り、特に微小な球状構造体の製造方法及び装置に関する。
【背景技術】
【０００２】
球状の光学部材の製造方法の一つとして、液体材料からなる液滴を基板上に吐出させて硬化させる方法が知られている。
【０００３】
しかし、この方法は、液滴と基板との間の接触角によって得られる形状が制約されるという欠点がある。
【０００４】
そこで、特許文献１では、基板上に土台部材を形成し、その土台部材の上面に液滴を吐出して、硬化させることにより、球状の光学部材を製造することが提案されている。
【先行技術文献】
【特許文献】
【０００５】
【特許文献１】特開２００４−１１７６６０号公報
【発明の概要】
【発明が解決しようとする課題】
【０００６】
しかしながら、特許文献１の方法では、土台位置と液体材料の着弾位置とのアライメントが難しく、着弾位置のズレによる歩留り低下の懸念がある。
【０００７】
本発明は、このような事情に鑑みてなされたもので、球状構造体を安定生産することができ、生産性を向上させることができる球状構造体の製造方法及び装置を提供することを目的とする。
【課題を解決するための手段】
【０００８】
請求項１に係る発明は、前記目的を達成するために、表面に液体受容層が形成された基板の表面の同じ位置に液体材料の液滴を連続的に打滴して、前記基板の表面に前記液体材料の球状体を形成し、該球状体を硬化させることにより、前記基板の表面に球状構造体を形成することを特徴とする球状構造体の製造方法を提供する。
【０００９】
表面に液体受容層が形成された基板上の同じ位置に液体材料（たとえば、所定のエネルギーを付与することにより硬化する液体材料）の液滴を連続的に打滴すると、液体受容層に吸収しきれない液体材料が、基板の表面に残ることになる。基板の表面に残った液体材料は、液体受容層の表面が撥液性を有することから濡れ広がらず、表面張力で球状体を形成する。この基板の表面に残った液体材料の球状体を硬化させることにより、球状構造体が形成される。このように、本発明によれば、基板上の同じ位置に液体材料の液滴を連続的に打滴するだけで液体材料の球状体を形成することができる。このため、従来のように、土台に対する着弾位置の位置ズレによって、球状体の形成不良が生じることがなく、安定して球状構造体を製造することができる。この結果、歩留りを向上でき、生産性を向上させることができる。
【００１０】
請求項２に係る発明は、前記目的を達成するために、前記液体受容層に対する前記液体材料の吸収時間をｔとし、前記液体材料の打滴周波数をｆとしたときに、ｆ＞１／ｔの条件を満たすように、前記液体材料を打滴することを特徴とする請求項１に記載の球状構造体の製造方法を提供する。
【００１１】
本発明によれば、液体受容層に対する液体材料の吸収時間をｔとし、液体材料の打滴周波数をｆとしたとき、ｆ＞１／ｔの条件を満たすように、液体材料が打滴される。これにより、確実に基板上に液体材料の球状体を形成することができる。
【００１２】
請求項３に係る発明は、前記目的を達成するために、前記液体材料が、分散媒中に微粒子を分散させた液体であって、分散媒を乾燥させて硬化させることを特徴とする請求項１又は２に記載の球状構造体の製造方法を提供する。
【００１３】
本発明によれば、液体材料が、分散媒中に微粒子を分散させた液体で構成される。この場合、基板上に液体材料の液滴を打滴して形成された球状体は、球状体中の分散媒の成分を乾燥させることにより硬化される。
【００１４】
請求項４に係る発明は、前記目的を達成するために、前記液体材料が熱硬化型樹脂材料であって、加熱して硬化させることを特徴とする請求項１又は２に記載の球状構造体の製造方法を提供する。
【００１５】
本発明によれば、液体材料が熱硬化型樹脂材料で構成される。この場合、基板上に液体材料を打滴して構成された球状体は、加熱することにより硬化される。
【００１６】
請求項５に係る発明は、前記目的を達成するために、前記基板を加熱することにより、前記球状体を硬化させることを特徴とする請求項４に記載の球状構造体の製造方法を提供する。
【００１７】
本発明によれば、液体材料が熱硬化型樹脂材料で構成され、基板を加熱することにより、球状体が硬化される。
【００１８】
請求項６に係る発明は、前記目的を達成するために、前記液体材料が光硬化型樹脂材料であって、所定波長の光を照射して硬化させることを特徴とする請求項１又は２に記載の球状構造体の製造方法を提供する。
【００１９】
本発明によれば、液体材料が光硬化型樹脂材料で構成される。この場合、形成された球状体は、所定波長の光が照射されることにより硬化される。
【００２０】
請求項７に係る発明は、前記目的を達成するために、前記液体材料が、所定波長の光を透過する透明樹脂材料であって、製造される球状構造体が光学部材であることを特徴とする請求項１−６のいずれか一項に記載の球状構造体の製造方法を提供する。
【００２１】
本発明によれば、液体材料が、所定波長の光を透過する透明樹脂材料で構成され、製造された球状構造体が光学部材として使用される。
【００２２】
請求項８に係る発明は、前記目的を達成するために、前記液体材料の液滴が、インクジェットヘッドから吐出されて前記基板の表面に打滴されることを特徴とする請求項１−７のいずれか一項に記載の球状構造体の製造方法を提供する。
【００２３】
本発明によれば、液体材料の液滴が、インクジェットヘッドから吐出される。インクジェット方式による液滴の吐出は、吐出量、吐出周波数、着弾位置を高精度に制御することができることから、製造する球状構造体の形状、大きさ等を高精度に制御することができる。
【００２４】
請求項９に係る発明は、前記目的を達成するために、前記液体材料の液滴が、ディスペンサから吐出されて前記基板の表面に打滴されることを特徴とする請求項１−７のいずれか一項に記載の球状構造体の製造方法を提供する。
【００２５】
本発明によれば、液体材料の液滴が、ディスペンサから吐出される。ディスペンサは、インクジェット方式よりも吐出量が多く、より大きな球状構造体を形成することができる。
【００２６】
請求項１０に係る発明は、前記目的を達成するために、表面に液体受容層が形成された基板が載置されるステージと、分散媒中に微粒子を分散させた液体材料の液滴を前記ステージに載置された前記基板に向けて吐出する液滴吐出手段と、前記液滴吐出手段を制御する制御手段であって、前記ステージに載置された前記基板の表面の同じ位置に向けて前記液体材料の液滴を連続的に吐出させることにより、前記基板の表面に所定の外径を有する前記液体材料の球状体を形成させる制御手段と、を備え、前記基板の表面に形成された前記球状体中の分散媒成分を乾燥させて、前記基板の表面に球状構造体を製造することを特徴とする球状構造体の製造装置を提供する。
【００２７】
本発明によれば、ステージに載置された基板に向けて液滴吐出手段から連続的に液体材料の液滴（分散媒中に微粒子を分散させた液体材料の液滴）が吐出され、基板上の同じ位置に当該液体材料の液滴が打滴される。これにより、基板上に液体材料の球状体が形成される。そして、この球状体中の分散媒成分を乾燥させて硬化させることにより、球状構造体が形成される。これにより、安定して球状構造体を製造することができ、生産性を向上させることができる。
【００２８】
請求項１１に係る発明は、前記目的を達成するために、表面に液体受容層が形成された基板が載置されるステージと、所定のエネルギを付与することにより硬化する液体材料の液滴を前記ステージに載置された前記基板に向けて吐出する液滴吐出手段と、前記液体材料を硬化させるためのエネルギを付与するエネルギ付与手段と、前記液滴吐出手段及び前記エネルギ付与手段を制御する制御手段と、を備え、前記制御手段は、前記液滴吐出手段に対して、前記ステージに載置された前記基板の表面の同じ位置に向けて前記液体材料の液滴を連続的に吐出させることにより、前記基板の表面に所定の外径を有する前記液体材料の球状体を形成させ、該球状体に対して、前記エネルギ付与手段でエネルギを付与することにより、該球状体を硬化させて、前記基板の表面に球状構造体を製造することを特徴とする球状構造体の製造装置を提供する。
【００２９】
本発明によれば、ステージに載置された基板に向けて液滴吐出手段から連続的に液体材料の液滴（所定のエネルギを付与することにより硬化する液体材料の液滴）が吐出され、基板上の同じ位置に当該液体材料の液滴が打滴される。これにより、基板上に液体材料の球状体が形成される。そして、この球状体にエネルギ付与手段から所定のエネルギを付与することにより、球状構造体が形成される。これにより、安定して球状構造体を製造することができ、生産性を向上させることができる。
【００３０】
請求項１２に係る発明は、前記目的を達成するために、前記液体材料が、熱硬化型樹脂材料であって、前記エネルギ付与手段が付与するエネルギが、熱エネルギであることを特徴とする請求項１１に記載の球状構造体の製造装置を提供する。
【００３１】
本発明によれば、液体材料が熱硬化型樹脂材料で構成され、エネルギ付与手段から熱エネルギが付与されることにより硬化する。この場合、エネルギ付与手段は、基板の表面に形成された球状体に対して熱エネルギを付与して硬化させる。
【００３２】
請求項１３に係る発明は、前記目的を達成するために、前記エネルギ付与手段は、前記ステージを加熱する加熱手段であり、該ステージを加熱することにより、該ステージに載置された基板を加熱して、前記球状体に熱エネルギを付与することを特徴とする請求項１２に記載の球状構造体の製造装置を提供する。
【００３３】
本発明によれば、液体材料が熱硬化型樹脂材料の場合において、エネルギ付与手段がステージを加熱する加熱手段で構成される。加熱手段としてのエネルギ付与手段は、ステージを加熱することにより、ステージに載置された基板を加熱して、その上に形成された球状体に熱エネルギを付与する。
【００３４】
請求項１４に係る発明は、前記目的を達成するために、前記液体材料が、光硬化型樹脂材料であって、前記エネルギ付与手段が付与するエネルギが、所定波長の光エネルギであることを特徴とする請求項１１に記載の球状構造体の製造装置を提供する。
【００３５】
本発明によれば、液体材料が光硬化型樹脂材料（たとえば、紫外線硬化型樹脂材料）で構成され、エネルギ付与手段から所定波長の光エネルギが照射されることにより硬化する（液体材料が紫外線硬化型樹脂材料の場合は紫外線が照射させることにより硬化する。）。この場合、エネルギ付与手段は、基板の表面に形成された球状体に向けて所定波長の光エネルギを照射して硬化させる。
【００３６】
請求項１５に係る発明は、前記目的を達成するために、前記液体材料が、所定波長の光を透過する透明樹脂材料であって、製造される球状構造体が光学部材であることを特徴とする請求項１０−１４のいずれか一項に記載の球状構造体の製造装置を提供する。
【００３７】
本発明によれば、液体材料が、所定波長の光を透過する透明樹脂材料で構成され、製造された球状構造体が光学部材として使用される。
【００３８】
請求項１６に係る発明は、前記目的を達成するために、前記制御手段は、前記液体受容層に対する前記液体材料の吸収時間をｔとし、前記液滴吐出手段の吐出周波数をｆとしたとき、ｆ＞１／ｔの条件を満たすように、前記液滴吐出手段から前記液体材料の液滴を吐出させることを特徴とする請求項１０−１５のいずれか一項に記載の球状構造体の製造装置を提供する。
【００３９】
本発明によれば、液体受容層に対する液体材料の吸収時間をｔとし、液体材料の吐出周波数をｆとしたとき、ｆ＞１／ｔの条件を満たすように、液滴吐出手段から液体材料が吐出される。これにより、確実に基板上に液体材料の球状体を形成することができる。
【００４０】
請求項１７に係る発明は、前記目的を達成するために、前記液滴吐出手段が、インクジェットヘッドであることを特徴とする請求項１０−１６のいずれか一項に記載の球状構造体の製造装置を提供する。
【００４１】
本発明によれば、液滴吐出手段がインクジェットヘッドで構成される。インクジェット方式による液滴の吐出は、吐出量、吐出周波数、着弾位置を高精度に制御することができることから、製造する球状構造体の形状、大きさ等を高精度に制御することができる。
【００４２】
請求項１８に係る発明は、前記目的を達成するために、前記液滴吐出手段が、ディスペンサであることを特徴とする請求項１０−１６のいずれか一項に記載の球状構造体の製造装置を提供する。
【００４３】
本発明によれば、液滴吐出手段がディスペンサで構成される。ディスペンサは、インクジェット方式よりも吐出量が多く、より大きな球状構造体を形成することができる。
【発明の効果】
【００４４】
本発明によれば、球状構造体を安定生産することができ、生産性を向上させることができる。
【図面の簡単な説明】
【００４５】
【図１】本発明に係る球状構造体の製造方法の第１の実施の形態の工程図
【図２】本発明に係る球状構造体の製造方法の第３の実施の形態の工程図
【図３】粒子分散型液体材料を用いて球状構造体を製造する場合の球状構造体製造装置の概略構成図
【図４】図３に示す球状構造体製造装置の動作説明図
【図５】粒子分散型液体材料を用いて球状構造体を製造する場合の球状構造体製造装置の他の例の概略構成図
【図６】熱硬化型樹脂材料を用いて球状構造体を製造する場合の球状構造体製造装置の概略構成図
【図７】熱硬化型樹脂材料を用いて球状構造体を製造する場合の球状構造体製造装置の他の例の概略構成図
【図８】紫外線硬化型樹脂材料を用いて球状構造体を製造する場合の球状構造体製造装置の概略構成図
【図９】紫外線硬化型樹脂材料を用いて球状構造体を製造する場合の球状構造体製造装置の他の例の概略構成図
【発明を実施するための形態】
【００４６】
以下、添付図面に従って本発明に係る球状構造体の製造方法及び装置の好ましい実施の形態について詳説する。
【００４７】
［第１の実施の形態］
図１は、本発明に係る球状構造体の製造方法の第１の実施の形態の工程図である。
【００４８】
同図に示すように、本実施の形態の球状構造体の製造方法では、表面（上面）に所定の液体受容層１Ａが形成された基板１に向けてインクジェットヘッド２から熱硬化型樹脂材料の液滴３を所定の吐出周波数ｆで連続的に吐出させることにより、基板１上の同じ位置に熱硬化型樹脂材料の液滴３を連続的に打滴し、これにより、基板１上に所定の外径を有する微小な球状体５を形成する。そして、この球状体５を硬化させることにより、基板１上に微小な球状構造体６（たとえば、Φ１００μｍ程度の球状物）を形成する。
【００４９】
以下、この熱硬化型樹脂材料を用いた球状構造体の製造方法について詳説する。
【００５０】
図１（ａ）に示すように、インクジェットヘッド２は、そのノズル面が所定のギャップをもって基板１の上面に対向して配置されており、基板１の上に設定された所定の着弾位置に向けて熱硬化型樹脂材料の液滴３を吐出する（基板１に対して鉛直下向きに熱硬化型樹脂材料の液滴３を滴下する。）。
【００５１】
基板１は、水平なステージ７の上に位置決めされて載置されており、このステージ７に内蔵された図示しないヒータによって所定温度に加熱される。この基板１は、その表面に所定の液体受容層１Ａが所定の厚さをもって形成されている。
【００５２】
まず、所定の吐出周波数ｆで熱硬化型樹脂材料の液滴３がインクジェットヘッド２から吐出される。この吐出周波数ｆは、液体受容層１Ａへの熱硬化型樹脂材料の吸収時間をｔとすれば、ｆ＞１／ｔに設定される。すなわち、液体受容層１Ａに着弾した熱硬化型樹脂材料の液滴３が、液体受容層１Ａに吸収される時間よりも速く次の液滴３が吐出されるように設定される。
【００５３】
このように液滴３を吐出することにより、図１（ｂ）〜（ｄ）に示すように、インクジェットヘッド２から吐出された液滴３が、所定の打滴周波数（＝吐出周波数ｆ）で基板１上の同じ位置に次々と打滴される。
【００５４】
基板１の上に着弾した液滴３は、一部が基板１の表面に形成された液体受容層１Ａに吸収されるが、吸収しきれない分が、基板１の表面に残ることとなる。表面に残った分は、液体受容層１Ａの表面が撥液性を有するため濡れ広がらず、その表面張力によって球状体５を形成する。そして、この球状体５は、液滴３が打滴されるたびに成長（総体積が増加）し、この結果、図１（ｅ）に示すように、基板１の上面に所定の外径を有する球状体５が形成される。
【００５５】
基板１上に所定径の球状体５が形成されると、液滴３の吐出は停止される。なお、基板１上に形成される球状体５の大きさは、液滴３の吐出量（１回の吐出量）と吐出回数で決まるので、あらかじめ設定された吐出量（＝打滴量）であらかじめ設定された回数吐出されると、液滴３の吐出は停止される。
【００５６】
この基板１上に形成された球状体５は、ステージ７からの熱を受けて加熱された基板１から熱を受けて硬化し、この結果、基板１上に球状構造体６が形成される。
【００５７】
以上説明したように、本実施の形態の球状構造体の製造方法では、加熱した基板１に向けてインクジェットヘッド２から熱硬化型樹脂材料の液滴３を所定の吐出周波数で連続的に吐出させることにより、基板１上に球状体５を形成し、これを加熱により硬化させて、球状構造体６を形成する。
【００５８】
これにより、形状、大きさ等が良好に制御された球状構造体を安定生産することができる。すなわち、形成される球状構造体６の形状、大きさ等は、基板１の上面に打滴する液滴３の総体積（１回の吐出量と吐出回数）によって決まるので、これらを制御するだけで簡単に所望の形状、大きさの球状構造体６を製造することができる。また、従来（土台上に球状構造体をする方式）のように、着弾位置の位置ズレによって、形成不良が生じることもないので、球状構造体を安定生産することができる。また、これにより、歩留りを向上させることができ、生産性を向上させることができる。
【００５９】
なお、本実施の形態では、インクジェットヘッド２から熱硬化型樹脂材料の液滴を吐出させる構成（いわゆるインクジェット方式による吐出）としているが、熱硬化型樹脂材料の液滴は、ディスペンサで吐出させる構成としてもよい。ディスペンサは、インクジェット方式よりも吐出量が多く、より大きな球状構造体を形成することができる。
【００６０】
一方、インクジェット方式は、吐出する液体材料の量、吐出周波数、着弾位置を正確に制御することができ、形状、大きさ等が良好に制御された球状構造体を簡単に製造することができる。
【００６１】
なお、インクジェット方式により、熱硬化型樹脂材料を吐出させる場合、その吐出方式については、特に限定されず、たとえば、圧電方式、サーマル方式、静電アクチュエータ方式、静電吸引方式等の種々の吐出方式を採用することができる。
【００６２】
また、熱硬化型樹脂材料についても特に限定されるものではなく、公知の熱硬化型樹脂材料を使用することができる。この場合、熱硬化性を有し、かつ、所定波長の光を透過する光透過性樹脂材料（例えば透明樹脂材料）を用いることにより、光学部材（たとえば、マイクロレンズ等）としての用途の球状構造体を製造することができる。
【００６３】
なお、本実施の形態の製造方法によって製造される微小球状構造体は、このような光学部材としての用途の他、スペーサ等の用途として用いることもできる。
【００６４】
また、使用する熱硬化型樹脂材料には、希釈溶剤が添加されていてもよい。これにより、吐出する際の樹脂材料の粘度を調整（たとえば、低粘度化）することができる。希釈溶剤としては、すでに公知の溶剤を適用することができ、たとえば、プロピレングリコールモノメチルエーテルアセテート、プロピレングリコールモノプロピルエーテル、メトキシメチルプロピオネート、キシレン、トルエン、Ｎ−メチル−２−ピロリドンなどを用いることができる。
【００６５】
また、上記実施の形態では、着弾した液滴を加熱する方法（熱エネルギを付与する方法）として、基板を加熱する方法を採用しているが、着弾した液滴を加熱する方法は、これに限定されるものではない。たとえば、基板の上方からヒータ等の熱を放射して直接加熱するようにしてもよいし、また、温風を吹き付けて加熱するようにしてもよい。この場合、球状体５の形成後に熱を放射又は温風を吹き付けて加熱する。
【００６６】
なお、本例では、表面（上面）にあらかじめ液体受容層１Ａが形成された基板１を使用しているが、この液体受容層１Ａは、たとえば、一般的なインクジェット専用紙と同様に、シリカやアルミナなどの粒子とＰＶＡ（ポリビニルアルコール）などのバインダ樹脂とからなる受容層前躯体を塗布方法などによって基板１の表面（上面）に形成し、これを加熱乾燥することにより形成する。
【００６７】
［第２の実施の形態］
上記第１の実施の形態では、インクジェットヘッドから吐出させる液体材料として、熱硬化型樹脂材料を使用したが、本実施の形態では、液中（分散媒中）に微粒子（たとえば、１μm以下の微粒子）を分散させた液体材料（以下、「微粒子分散型液体材料」という。）を使用して、球状構造体を製造する。
【００６８】
この場合も、上記第１の実施の形態と同様に、表面に液体受容層１Ａが形成された基板１に向けて微粒子分散型液体材料の液滴３をインクジェットヘッド２から所定の吐出周波数ｆで吐出させることにより、基板１上に微粒子分散型液体材料の球状体５を形成する（図１（ａ）〜（ｅ）参照）。
【００６９】
この場合、インクジェットヘッド２の吐出周波数ｆは、ｆ＞１／ｔに設定される（ｔ：液体受容層への微粒子分散型液体材料の吸収時間）。すなわち、液体受容層に着弾した微粒子分散型液体材料の液滴が、液体受容層１Ａに吸収される時間よりも速く次の液滴が吐出されるように設定される。これにより、基板１上に所定径の球状体５を形成することができる。
【００７０】
そして、このようにして基板１上に形成された球状体５は、分散媒が液体受容層１Ａへの吸収や揮発によって乾燥した後も球状を維持したまま残り、この結果、基板１上に球状構造体６を形成することができる（図１（ｆ）参照）。
【００７１】
なお、本例の場合、球状構造体６は、基板１上に形成した球状体５の分散媒が液体受容層１Ａに吸収、あるいは、揮発乾燥することによって形成されるので、加熱は不要である。したがって、装置構成も簡素化することができる。
【００７２】
また、微粒子分散型液体材料の液中に分散させる微粒子は、金属、若しくは、その金属の酸化物、又は、合金の微粒子であることが好ましい。この場合、金属として、たとえば、金、銀、銅、白金、ニッケル、パラジウム、又は、スズなどを用いることができる。また、その金属、若しくは、その金属の酸化物、又は、合金の微粒子の粒子径は、１０ｎｍ以下であることが好ましい。
【００７３】
また、微粒子を分散させる分散媒には、たとえば、水、メタノール、エタノール、プロパノール、ブタノールなどのアルコール類、ｎ−ヘプタン、ｎ−オクタン、デカン、テトラデカン、トルエン、キシレン、シメン、デュレン、インデン、ジペンテン、テトラヒドロナフタレン、デカヒドロナフタレン、シクロヘキシルベンゼンなどの炭化水素系化合物、またエチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、１，２−ジメトキシエタン、ビス（２−メトキシエチル）エーテル、ｐ−ジオキサンなどのエーテル系化合物、更にプロピレンカーボネート、γ−ブチロラクトン、Ｎ−メチル−２−ピロリドン、ジメチルホルムアミド、ジメチルスルホキシド、シクロヘキサノンなどの極性化合物を用いることができる。これらのうち、微粒子の分散性と分散液の安定性、また、液滴吐出法への適用のしやすさの点で、水、アルコール類、炭化水素系化合物、エーテル系化合物が好ましく、更に好ましい分散媒としては、水、炭化水素系化合物を挙げることができる。これらの分散媒は、単独でも、あるいは、２種以上の混合物としても使用することができる。
【００７４】
［第３の実施の形態］
図２は、本発明に係る球状構造体の製造方法の第３の実施の形態の工程図である。
【００７５】
上記第１の実施の形態では、インクジェットヘッドから吐出させる液体材料として、熱硬化型樹脂材料を使用したが、本実施の形態では、所定波長の光エネルギを照射すると硬化する光硬化型樹脂材料、特に、紫外線硬化型樹脂材料を使用する。
【００７６】
この場合も、上記第１の実施の形態と同様に、表面に液体受容層１Ａが形成された基板１に向けて紫外線硬化型樹脂材料の液滴３をインクジェットヘッド２から所定の吐出周波数ｆで吐出させることにより、基板１上に紫外線硬化型樹脂材料の球状体５を形成する。一方、形成された球状体５は、インクジェットヘッド２に搭載された紫外線照射装置８から紫外線を照射することにより硬化させる。以下、この紫外線硬化型樹脂を用いた球状構造体の製造方法について詳説する。
【００７７】
図２（ａ）に示すように、インクジェットヘッド２は、そのノズル面が所定のギャップをもって基板１の上面に対向して配置されており、基板１の上に設定された所定の着弾位置に向けて紫外線硬化型樹脂材料の液滴３を吐出する。基板１は、ステージ７に位置決めされて載置されている。
【００７８】
まず、図２（ａ）に示すように、紫外線硬化型樹脂材料の液滴３がインクジェットヘッド２から所定の吐出周波数ｆで吐出される。
【００７９】
この吐出周波数ｆは、上記第１の実施の形態と同様に、液体受容層１Ａへの紫外線硬化型樹脂材料の吸収時間をｔとすれば、ｆ＞１／ｔに設定される。すなわち、液体受容層１Ａに着弾した紫外線硬化型樹脂材料の液滴３が、液体受容層１Ａに吸収される時間よりも速く次の液滴３が吐出されるように設定される。
【００８０】
このように液滴３を吐出することにより、図２（ｂ）〜（ｄ）に示すように、インクジェットヘッド２から吐出された液滴３が、所定の打滴周波数（＝吐出周波数ｆ）で基板１上の同じ位置に次々と打滴される。
【００８１】
基板１の上に着弾した液滴３は、一部が基板１の表面に形成された液体受容層１Ａに吸収されるが、吸収しきれない分が、基板１の表面に残ることとなる。表面に残った分は、液体受容層１Ａの表面が撥液性を有するため濡れ広がらず、その表面張力によって球状体５を形成する。そして、この球状体５は、液滴３が打滴されるたびに成長（総体積が増加）し、この結果、図２（ｅ）に示すように、基板１の上面に所定の外径を有する球状体５が形成される。
【００８２】
基板１上に所定径の球状体５が形成されると、液滴３の吐出は停止される。なお、上記第１の実施の形態と同様に、基板１上に形成される球状体５の大きさは、液滴３の吐出量（１回の吐出量）と吐出回数で決まるので、あらかじめ設定された吐出量（＝打滴量）であらかじめ設定された回数吐出されると、液滴３の吐出は停止される。
【００８３】
液滴３の吐出が終了すると、図２（ｆ）に示すように、インクジェットヘッド２に搭載された紫外線照射装置８から基板１に向けて紫外線が照射される。この結果、基板１上に形成された紫外線硬化型樹脂材料の球状体５が硬化し、基板１上に球状構造体６が形成される。
【００８４】
以上説明したように、本実施の形態の球状構造体の製造方法では、基板１に向けてインクジェットヘッド２から紫外線硬化型樹脂材料の液滴３を所定の吐出周波数で連続的に吐出させることにより、基板１上に球状体５を形成し、これに紫外線を照射して球状構造体６を形成する。
【００８５】
これにより、上記第１の実施の形態と同様に、形状、大きさ等が良好に制御された球状構造体を安定生産することができる。すなわち、形成される球状構造体６の形状、大きさ等は、基板１の上面に打滴する液滴３の総体積（１回の吐出量と吐出回数）によって決まるので、これらを制御するだけで簡単に所望の形状、大きさの球状構造体６を製造することができる。また、従来（土台上に球状構造体をする方式）のように、着弾位置の位置ズレによって、形成不良が生じることもないので、球状構造体を安定生産することができる。また、これにより、歩留りを向上させることができ、生産性を向上させることができる。
【００８６】
なお、本実施の形態では、インクジェットヘッド２から紫外線硬化型樹脂材料の液滴を吐出させる構成（いわゆるインクジェット方式による吐出）としているが、上記第１の実施の形態と同様に、ディスペンサで吐出させる構成としてもよい。ディスペンサは、インクジェット方式よりも吐出量が多く、より大きな球状構造体を形成することができる。
【００８７】
一方、インクジェット方式は、吐出する液体材料の量、吐出周波数、着弾位置を正確に制御することができ、形状、大きさ等が良好に制御された球状構造体を簡単に製造することができる。
【００８８】
なお、インクジェット方式により、紫外線硬化型樹脂材料を吐出させる場合、その吐出方式については、特に限定されず、たとえば、圧電方式、サーマル方式、静電アクチュエータ方式、静電吸引方式等の種々の吐出方式を採用することができる。
【００８９】
また、本例では、光硬化型樹脂材料として紫外線硬化型樹脂材料を使用しているが、この他、公知の光硬化型樹脂材料を使用することができる。この場合、光硬化性を有し、かつ、所定波長の光を透過する光透過性樹脂材料（例えば透明樹脂材料）を用いることにより、光学部材としての用途の球状構造体を製造することができる。
【００９０】
なお、本実施の形態の製造方法によって製造される微小球状構造体は、このような光学部材としての用途の他、スペーサ等の用途として用いることもできる。
【００９１】
また、上記第１の実施の形態と同様に、使用する紫外線硬化型樹脂材料には、希釈溶剤が添加されていてもよい。これにより、吐出する際の樹脂材料の粘度を調整（たとえば、低粘度化）することができる。希釈溶剤としては、すでに公知の溶剤を適用することができ、たとえば、プロピレングリコールモノメチルエーテルアセテート、プロピレングリコールモノプロピルエーテル、メトキシメチルプロピオネート、キシレン、トルエン、Ｎ−メチル−２−ピロリドンなどを用いることができる。
【００９２】
なお、本例では紫外線照射装置８をインクジェットヘッド２に搭載しているが、分離して設置してもよい。
【００９３】
［装置構成例１］
＜構成＞
図３は、粒子分散型液体材料を用いて球状構造体を製造する場合の球状構造体製造装置の概略構成図である。
【００９４】
本実施の形態の球状構造体製造装置１０は、シャトルスキャン方式のインクジェットヘッドを用いて基板１上に粒子分散型液体材料を吐出し、基板１上に粒子分散型液体材料の球状体を形成する。そして、形成された球状体を揮発乾燥させることにより、基板１上に所定径を有する球状構造体を形成する。
【００９５】
この球状構造体製造装置１０は、図３に示すように、基板１が載置されるステージ１２と、ステージ１２を搬送する搬送装置１４と、粒子分散型液体材料の液滴を吐出するシャトルスキャン方式のインクジェットヘッド１６と、全体の動作を統括制御するシステムコントローラ１８とを備えて構成される。
【００９６】
ステージ１２は、矩形の板状に形成されており、水平に敷設された一対のガイドレール２２、２２の上にスライダ２４、２４を介して水平に設置されている。すなわち、ステージ１２は、ガイドレール２２、２２にガイドされて、水平にスライド移動自在に設けられている。矩形状に形成された基板１は、このステージ１２の上面に位置決めされて載置される（搬送方向の前後の辺が搬送方向と直交するように、所定位置に位置決めされて載置される。）。
【００９７】
なお、ステージ１２には、図示しない把持手段が備えられており、ステージ１２の上に載置された基板１は、この把持手段に把持されて、ステージ１２の上に固定される。
【００９８】
搬送装置１４は、いわゆる送りネジ機構で構成され、ネジ棒２６と、そのネジ棒２６に螺合されたナット部材２８と、ネジ棒２６を回転駆動するステージ駆動モータ３０とで構成されている。
【００９９】
ネジ棒２６は、ガイドレール２２、２２と平行に配設されており、その両端部を図示しない軸受に軸支されて、回動自在に設けられている。
【０１００】
ナット部材２８は、連結部２８Ａを介してステージ１２に連結されている。このナット部材２８は、ネジ棒２６が回転することにより、その回転量、回転方向に応じてネジ棒２６に沿って移動する。そして、このナット部材２８が回転することにより、ナット部材２８に連結されたステージ１２がガイドレール２２、２２に沿って水平にスライド移動する。
【０１０１】
ステージ駆動モータ３０は、正逆回転可能に構成されており、その出力軸がネジ棒２６に連結されている。ネジ棒２６は、このステージ駆動モータ３０に駆動されて、正回転／逆回転される。
【０１０２】
インクジェットヘッド１６は、上記のようにシャトルスキャン方式で構成され、基板１の搬送方向（＝副走査方向）と直交する方向（＝主走査方向）に往復移動して、その下面（吐出面）に形成されたノズルから微粒子分散型液体材料の液滴を吐出する。このインクジェットヘッド１６は、キャリッジ３２に搭載されており、その吐出面が所定のギャップをもってステージ１２の上面と対向するように配置されている。また、その吐出面に形成されたノズル列１６Ａが、基板１の搬送方向と平行になるように配置されている（図４参照）。
【０１０３】
キャリッジ３２は、基板１の搬送方向と直交する方向に配設された一対のガイドシャフト３４、３４にスライド自在に支持されており、図示しない駆動機構（たとえば、モータで駆動される送りネジ機構やラック・アンド・ピニオン等で構成でき、本例では、図示しないキャリッジ駆動モータによって駆動される送りネジ機構で構成される。）に駆動されて、基板１の搬送方向と直交する方向にスライド移動する。
【０１０４】
微粒子分散型液体材料の液滴は、このインクジェットヘッド１６の各ノズル１６ａ、１６ａ、…から、インクジェットヘッド１６の下方位置に搬送された基板１に向けて、鉛直下向きに吐出される（図４参照）。
【０１０５】
システムコントローラ１８は、ＣＰＵ、ＲＯＭ、ＲＡＭを備え、所定の制御プログラムに従って球状構造体製造装置１０の各部の駆動を制御する。上述した搬送装置１４のステージ駆動モータ３０、インクジェットヘッド１６、インクジェットヘッド１６のキャリッジ駆動モータは、それぞれモータドライバ３６、ヘッドドライバ３８、モータドライバ４０を介して、その駆動がシステムコントローラ１８に制御される。
【０１０６】
＜動作＞
以上のように構成された本実施の形態の球状構造体製造装置１０を用いた球状構造体の製造方法は次の通りである。
【０１０７】
まず、所定のマウント位置において、図示しないマウント装置によって、ステージ１２の上に基板１が載置される。基板１は、所定位置に位置決めされて載置され、載置されると、図示しない把持手段に把持されて、ステージ１２の上に固定される。
【０１０８】
なお、この基板１は、上記のように、表面に所定の液体受容層１Ａが形成されている（図１（ａ）参照）。
【０１０９】
基板１が載置、固定されると、ステージ１２がインクジェットヘッド１６に向けてスライド移動し、基板１上に設定された球状構造体の第１の製造エリアの第１の製造ライン上にインクジェットヘッド１６が位置する（図４参照）。
【０１１０】
ステージ１２が停止して、第１の製造エリアの第１の製造ライン上にインクジェットヘッド１６が位置すると、インクジェットヘッド１６が駆動され、各ノズル１６ａ、１６ａ、…から微粒子分散型液体材料の液滴が基板１に向けて所定の吐出周波数ｆ（ｆ＞１／ｔ）で連続的に吐出される。
【０１１１】
上記のように、吐出した微粒子分散型液体材料の液滴が、液体受容層に吸収されるよりも速く吐出すると、基板１には、液体受容層に吸収しきれない微粒子分散型液体材料が残り、球状体が形成される。
【０１１２】
この第１の製造ライン上での液滴の吐出は、あらかじめ設定された回数行われる。そして、あらかじめ設定された回数液滴が吐出されると、基板１上の第１の製造エリアの第１の製造ライン上に所定の外径を有する微粒子分散型液体材料の球状体がノズル１６ａ、１６ａ、…と同じ間隔で形成される。
【０１１３】
第１の製造ライン上での液滴の吐出が終了すると、キャリッジ３２が駆動され、インクジェットヘッド１６が、所定量主走査送りされる。この結果、インクジェットヘッド１６が、第１の製造エリアの第２の製造ライン上に位置する。そして、この第２の製造ライン上にインクジェットヘッド１６が位置すると、インクジェットヘッド１６が駆動され、各ノズル１６ａ、１６ａ、…から微粒子分散型液体材料の液滴が基板１に向けて所定の吐出周波数ｆで連続的に吐出される。この結果、基板１上の第１の製造エリアの第２の製造ライン上に所定の外径を有する微粒子分散型液体材料の球状体がノズル１６ａ、１６ａ、…と同じ間隔で形成される。
【０１１４】
このように、液滴の吐出と主走査送りとが繰り返されて、基板１上の第１の製造エリアに球状体が順次形成される。そして、インクジェットヘッド１６が第１の製造エリアの最後の製造ラインまで移動し、その最後の製造ライン上に球状体が形成されると、ステージ１２が所定量副走査送りされ、第２の製造エリアの最後の製造ライン上にインクジェットヘッド１６が位置する。以下、同様の手順で、液滴の吐出と主走査送り（第１の製造エリアとは逆方向に主走査送りされる。）とが繰り返されて、基板１上の第２の製造エリアに球状体を順次形成される。第３の製造エリアについても同様である。
【０１１５】
このように、球状体は、主走査と副走査とが繰り返されて各製造エリアに形成される。そして、すべての製造エリアに球状体が製造されると、ステージ１２は、所定の回収位置に移動する。
【０１１６】
ステージ１２が回収位置に移動すると、図示しない回収装置によって基板１がステージ１２から回収される。
【０１１７】
以上一連の工程で１枚目の基板の処理が完了する。この後、同様の手順で２枚目以降の基板が処理される。
【０１１８】
このように、本実施の形態の球状構造体製造装置１０によれば、微粒子分散型液体材料を用いて、基板１上に微小な球状構造体を製造することができる。
【０１１９】
また、本例では、液滴の吐出手段としてインクジェットヘッドを用いているが、これに代えてディスペンサを用いることもできる。
【０１２０】
また、本例では、シャトルスキャン方式のインクジェットヘッドを用いているが、図５に示すように、基板１の幅に対応したライン型のインクジェットヘッド１６’を用いることもできる。
【０１２１】
［装置構成例２］
＜構成＞
図６は、熱硬化型樹脂材料を用いて球状構造体を製造する場合の球状構造体製造装置の概略構成図である。
【０１２２】
同図に示すように、本例の球状構造体製造装置５０は、ステージ１２に加熱装置５２が内蔵されている点で上述した装置構成例１の球状構造体製造装置１０と相違している。加熱装置５２は、たとえば、赤外線ヒータで構成されており、ヒータドライバ５４を介してシステムコントローラ１８に駆動が制御される。ステージ１２は、この加熱装置５２によって所定温度に加熱される。そして、この加熱されたステージ１２の上に基板１を載置することにより、基板１が加熱され、基板１の上に打滴された熱硬化型樹脂材料の液滴が加熱される。
【０１２３】
＜動作＞
球状体を形成するまでの手順は、上述した装置構成例１の球状構造体製造装置１０と同じである。すなわち、インクジェットヘッド１６による主走査と副走査とが繰り返されて各製造エリアに順に熱硬化型樹脂材料の球状体が形成される。そして、基板１上に形成された熱硬化型樹脂材料の球状体は、基板１から熱を受けて硬化し、これにより、基板１上に球状構造体が形成される。
【０１２４】
すべての製造エリアに球状構造体が形成されると、ステージ１２が、所定の回収位置に向けて移動し、図示しない回収装置によって基板１がステージ１２から回収される。
【０１２５】
このように、本実施の形態の球状構造体製造装置５０によれば、熱硬化型樹脂材料を用いて、基板１上に微小な球状構造体を製造することができる。
【０１２６】
なお、本例では、ステージ１２に加熱装置５２を内蔵し、基板１を介して基板１上に形成された球状体を加熱する構成としているが、図７に示すように、ステージ１２の上方に赤外線ヒータ等で構成された加熱装置５３を設置し、この加熱装置５３から基板１上に形成された球状体に熱を放射して加熱するようにしてもよい。同様にステージ１２の上方に熱風送風機等で構成された加熱装置を設置し、この加熱装置から基板１上に形成された球状体に熱風を吹き付けて加熱するようにしてもよい。
【０１２７】
また、本例では、液滴の吐出手段としてインクジェットヘッドを用いているが、上記装置構成例１と同様に、これに代えてディスペンサを用いることもできる。
【０１２８】
また、本例では、シャトルスキャン方式のインクジェットヘッドを用いているが、上記装置構成例１と同様に、基板１の幅に対応したライン型のインクジェットヘッドを用いることもできる（図５参照）。
【０１２９】
［装置構成例３］
＜構成＞
図８は、紫外線硬化型樹脂材料を用いて球状構造体を製造する場合の球状構造体製造装置の概略構成図である。
【０１３０】
同図に示すように、本例の球状構造体製造装置６０は、基板１上に形成された紫外線硬化型樹脂材料の球状体に紫外線を照射するための紫外線照射装置６２がキャリッジ３２に搭載されている点で上述した装置構成例１の球状構造体製造装置１０と相違している。
【０１３１】
紫外線照射装置６２は、紫外線ランプを備えており、基板１上に形成された球状体に向けて紫外線を照射する。この紫外線照射装置６２は、ランプドライバ６４を介してシステムコントローラ１８に駆動制御される。
【０１３２】
＜動作＞
球状体を形成するまでの手順は、上述した装置構成例１の球状構造体製造装置１０と同じである。すなわち、インクジェットヘッド１６による主走査と副走査とが繰り返されて各製造エリアに順に紫外線硬化型樹脂材料の球状体が形成される。基板１上に形成された熱硬化型樹脂材料の球状体は、形成直後にキャリッジ６２に搭載された紫外線照射装置６２から紫外線の照射を受けて硬化し、これにより、基板１上に球状構造体が形成される。
【０１３３】
すべての製造エリアに球状体が形成されると、ステージ１２は回収位置に移動し、図示しない回収装置によって基板１がステージ１２から回収される。
【０１３４】
このように、本実施の形態の球状構造体製造装置６０によれば、紫外線硬化型樹脂材料を用いて、基板１上に微小な球状構造体を製造することができる。
【０１３５】
なお、本例では、紫外線照射装置６２がインクジェットヘッド１６とともにキャリッジ３２に搭載されているが、図９に示すように、紫外線照射装置６２とインクジェットヘッド１６とを分離して設置するようにしてもよい。
【０１３６】
また、本例では、液滴の吐出手段としてインクジェットヘッドを用いているが、上記装置構成例１と同様に、これに代えてディスペンサを用いることもできる。
【０１３７】
また、本例では、シャトルスキャン方式のインクジェットヘッドを用いているが、上記装置構成例１と同様に、基板１の幅に対応したライン型のインクジェットヘッドを用いることもできる（図５参照）。
【符号の説明】
【０１３８】
１…基板、１Ａ…液体受容層、２…インクジェットヘッド、３…液滴、５…球状体、６…球状構造体、７…ステージ、８…紫外線照射装置、１０…球状構造体製造装置、１２…ステージ、１４…搬送装置、１６…インクジェットヘッド、１６Ａ…ノズル列、１６ａ…ノズル、１８…システムコントローラ、２２…ガイドレール、２４…スライダ、２６…ネジ棒、２８…ナット部材、２８Ａ…連結部、３０…ステージ駆動モータ、３２…キャリッジ、３４…ガイドシャフト、３６…モータドライバ、３８…ヘッドドライバ、４０…モータドライバ、５０…球状構造体製造装置、５２…加熱装置、５４…ヒータドライバ、６０…球状構造体製造装置、６２…紫外線照射装置、６４…ランプドライバ
【図３】
2010204386.tif 000003
【図４】
2010204386.tif 000004
【図５】
2010204386.tif 000005
【図６】
2010204386.tif 000006
【図７】
2010204386.tif 000007
【図８】
2010204386.tif 000008
【図９】
2010204386.tif 000009
【図１】
2010204386.tif 000010
【図２】
2010204386.tif 000011